【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
繊維基材と、
バインダと、少なくとも１５の形状因子を有する板状フィラー及びより微細なフィラーの混合物とを含むプレコート層であって、前記より微細なフィラーの粒子の寸法が、８０質量％に対して、２μｍ未満である（ＩＳＯ １３３１７−３セディグラフ法に従って測定される）、プレコート層と、
前記プレコート層に適用された少なくとも１つの被覆層と、
を含む紙であって、３８℃及び９０％相対湿度の所謂熱帯性条件下においてＡＳＴＭ Ｆ１２４９基準に従って測定される、最大で１５０ｇ／ｍ2／２４時の水蒸気透過率を有する、紙。
【請求項２】
前記被覆層の質量が、乾燥時に１０ｇ／ｍ2を超えない、請求項１に記載の紙。
【請求項３】
前記被覆層が、ヒートシール性ポリマーを含み、又は更にヒートシール性ポリマーにより構成されている、請求項２に記載の紙。
【請求項４】
前記板状フィラー及び前記より微細なフィラーが、同一の性質を有する、請求項１又は２に記載の紙。
【請求項５】
前記板状フィラー粒子の前記形状因子が、少なくとも４０である、請求項１〜４のいずれか１項に記載の紙。
【請求項６】
前記より微細なフィラーが、９５質量％に対して、ＩＳＯ １３３１７−３セディグラフ法に従って測定される、２μｍ未満の粒度を有する、請求項１〜５のいずれか１項に記載の紙。
【請求項７】
前記板状フィラーが、無機フィラーである、請求項１〜６のいずれか１項に記載の紙。
【請求項８】
前記より微細なフィラーが、無機フィラーである、請求項１〜７のいずれか１項に記載の紙。
【請求項９】
前記板状フィラーが、カオリン及びタルク並びにこれらの混合物から選択される、請求項１〜８のいずれか１項に記載の紙。
【請求項１０】
前記より微細なフィラーが、カオリン、炭酸カルシウム、硫酸バリウム、シリカ、二酸化チタン及びこれらの混合物から選択される、請求項１〜９のいずれか１項に記載の紙。
【請求項１１】
前記より微細なフィラーが、カオリンから選択される、請求項１〜１０のいずれか１項に記載の紙。
【請求項１２】
前記板状フィラーの乾燥質量が、前記プレコート層の全乾燥質量の３％〜５８％である、請求項１〜１１のいずれか１項に記載の紙。
【請求項１３】
前記より微細なフィラーの乾燥質量が、前記プレコート層の全乾燥質量の３％〜５８％である、請求項１〜１２のいずれか１項に記載の紙。
【請求項１４】
乾燥質量で表された前記フィラーの合計に対する、乾燥質量で表された前記板状フィラーの比率が、１０％〜９０％である、請求項１〜１３のいずれか１項に記載の紙。
【請求項１５】
前記バインダが、２５℃以下のガラス転移温度Ｔｇを有する、請求項１〜１４のいずれか１項に記載の紙。
【請求項１６】
前記バインダが、スチレン-ブタジエン、スチレン-アクリル、アクリル、ブチルアクリレート、ブチルアクリレート/スチレン/アクリロニトリルの化学的性質を有するラテックス、及びこれらの混合物から選択される、請求項１〜１５のいずれか１項に記載の紙。
【請求項１７】
前記バインダが、スチレン-ブタジエンの化学的性質を有するラテックスから選択される、請求項１〜１６のいずれか１項に記載の紙。
【請求項１８】
前記バインダが、ラテックス形態で導入されている、請求項１〜１７のいずれか１項に記載の紙。
【請求項１９】
前記プレコート層において、乾燥時のフィラーの質量（１００部）に対して、乾燥時に少なくとも１５部のバインダを含む、請求項１〜１８のいずれか１項に記載の紙。
【請求項２０】
前記バインダが、前記被覆層には存在しない化学的性質を有するポリマーを含む、請求項１〜１９のいずれか１項に記載の紙。
【請求項２１】
前記被覆層が、実質的にフィラーを含まない、請求項１〜２０のいずれか１項に記載の紙。
【請求項２２】
前記被覆層が、前記プレコート層を覆う唯一の層である、請求項１〜２１のいずれか１項に記載の紙。
【請求項２３】
前記被覆層が、ＰＶｄＣをベースとするコポリマー又はスチレン-アクリルをベースとするコポリマー及びこれらの混合物から選択される１種以上のポリマーを含む、請求項１〜２２のいずれか１項に記載の紙。
【請求項２４】
前記プレコート層の量が、乾燥質量で１２ｇ／ｍ2以下である、請求項１〜２３のいずれか1項に記載の紙。
【請求項２５】
前記基材の、前記プレコート層及び前記被覆層を有する面に対向する面上に、印刷層を含む、請求項１〜２４のいずれか１項に記載の紙。
【請求項２６】
前記基材が、その対向する面上に、２つの同一のプレコート層を有する、請求項１〜２５のいずれか１項に記載の紙。
【請求項２７】
前記基材が、その対向する面上に、異なる性質を有する２つのプレコート層を有する、請求項１〜２５のいずれか１項に記載の紙。
【請求項２８】
細孔充填組成物が、前記基材に適用されており、且つ前記プレコート層が、前記細孔充填組成物に適用されている、請求項１〜２７のいずれか１項に記載の紙。
【請求項２９】
前記繊維基材の坪量が、２５〜１８０ｇ／ｍ2である、請求項１〜２８のいずれか１項に記載の紙。
【請求項３０】
前記紙が、封止を０．３ＭＰａ（３ｂａｒ）で０．５秒に亘ってホットクランプによって行う場合に、ヒートシール性である、請求項１〜２９のいずれか1項に記載の紙。
【請求項３１】
前記紙の最終的な坪量が、４５〜２００ｇ／ｍ2である、請求項１〜３０のいずれか１項に記載の紙。
【請求項３２】
請求項１〜３１のいずれか１項に記載の紙の製造に適したプレコート処理紙であって、３８℃及び９０％相対湿度においてＡＳＴＭ Ｆ１２４９基準に従う、最大で１５０ｇ／ｍ2／２４時の水蒸気透過率を有する、プレコート処理紙。
【請求項３３】
カレンダー掛けされていない、請求項３２に記載のプレコート処理紙。
【請求項３４】
請求項１〜３３のいずれか１項に記載の紙を含む、包装材料。
【請求項３５】
前記紙が、それ自体に対してヒートシールされている、請求項３４に記載の包装材料。
【請求項３６】
食品製品を含む、請求項３４及び３５のいずれか１項に記載の包装材料。
【請求項３７】
請求項１〜３３のいずれか１項に記載の紙の製造方法であって、組成物が、繊維基材に適用され、前記組成物が、ラテックス形態のバインダと、少なくとも１５の形状因子を有する板状フィラー及びより微細なフィラーの混合物の分散体とを含み、前記より微細なフィラーの粒子の寸法が、８０質量％に対して、２μｍ未満である、方法。
【手続補正２】
【補正対象書類名】明細書
【補正対象項目名】００２６
【補正方法】変更
【補正の内容】
【００２６】
・該支持体は、その対向する面上に、異なる性質を持つ2つのプレコート層を有する；
・細孔-充填組成物は、該支持体に適用され、また該プレコート層は、該細孔-充填組成物に適用され、該細孔-充填組成物は、好ましくはサイズプレスまたはフィルムプレスによって適用される；
・該繊維基材の坪量は、25〜180g/m2の間にある；
・該紙は、その封止がホットクランプ(hot clamps)で行われる場合、約0.3MPa(3bar)の下に0.5秒間、特に90℃を発端として、熱封止することができる；
・上記バリア紙の水蒸気透過率は、100g/m2/24時未満である；
・30％〜80質量％の間の板状粒子が、2μmに等しいかまたはそれ未満の寸法を持つものである(ISO 13317-3セディグラフ法に従って測定される)；
・該紙は、VFFS(縦型、充填および封止(Vertical Form, Fill and Seal))型の縦型包装装置で、330mm/バッグという長手方向の封止ラインに沿って、40バッグ/分に等しいかまたはこれを超える製造速度にて、特にそれ自体に対して熱封止し得る；
・該紙は、その封止が約0.3MPa(3bar)の下に0.5秒間に渡りホットクランプ(hot clamps)で行われる場合には、角度90度の下において、タッピ(Tappi) T540基準に従って、100mm/分なる速度にて測定された値として、2N/15mmに等しいかまたはこれを超える封止力により、それ自身に対して熱封止できる；
・該プレコート層の適用中の該繊維基材に係る温度は、50℃に等しいかまたはそれを超える；
・該被覆層を適用する際中の該繊維基材の温度は、70℃に等しいかまたはこれを超える；
・該紙の最終的な坪量は、45〜200g/m2の間にある。
表現「一つを含む(comprising a)」は、「少なくとも一つを含む(comprising at least one)」と同義である。
本発明の好ましい態様は、下記の通りである。
〔１〕繊維基材と、
バインダと、少なくとも１５の形状因子を有する板状フィラー及びより微細なフィラー、とりわけ非板状フィラーの混合物とを含むプレコート層であって、前記より微細なフィラーの粒子の寸法が、８０質量％に対して、２μｍ未満である（ＩＳＯ １３３１７−３セディグラフ法に従って測定される）、プレコート層と、
前記プレコート層に適用された少なくとも１つの被覆層と、
を含む紙であって、３８℃及び９０％相対湿度の所謂熱帯性条件下においてＡＳＴＭ Ｆ１２４９基準に従って測定される、最大で１５０ｇ／ｍ2／２４時及び好ましくは１００ｇ／ｍ2／２４時未満の水蒸気透過率を有する、紙。
〔２〕前記被覆層の質量が、乾燥時に１０ｇ／ｍ2を超えず、特に、厳密に１０ｇ／ｍ2未満である、前記〔１〕に記載の紙。
〔３〕前記被覆層が、ヒートシール性ポリマーを含み、又は更にヒートシール性ポリマーにより構成されている、前記〔２〕に記載の紙。
〔４〕前記板状フィラー及び前記より微細なフィラーが、同一の性質を有する、前記〔１〕又は〔２〕に記載の紙。
〔５〕前記板状フィラー粒子の前記形状因子が、少なくとも４０、より好ましくは少なくとも６０である、前記〔１〕〜〔４〕のいずれか１項に記載の紙。
〔６〕前記より微細なフィラーが、９５質量％に対して、ＩＳＯ １３３１７−３セディグラフ法に従って測定される、２μｍ未満の粒度を有する、前記〔１〕〜〔５〕のいずれか１項に記載の紙。
〔７〕前記板状フィラーが、無機フィラーである、前記〔１〕〜〔６〕のいずれか１項に記載の紙。
〔８〕前記より微細なフィラーが、無機フィラーである、前記〔１〕〜〔７〕のいずれか１項に記載の紙。
〔９〕前記板状フィラーが、カオリン及びタルク並びにこれらの混合物から選択される、前記〔１〕〜〔８〕のいずれか１項に記載の紙。
〔１０〕前記より微細なフィラーが、カオリン、炭酸カルシウム、硫酸バリウム、シリカ、二酸化チタン及びこれらの混合物から選択される、前記〔１〕〜〔９〕のいずれか１項に記載の紙。
〔１１〕前記より微細なフィラーが、カオリンから選択される、前記〔１〕〜〔１０〕のいずれか１項に記載の紙。
〔１２〕前記板状フィラーの乾燥質量が、前記プレコート層の全乾燥質量の３％〜５８％であり、該板状フィラーの質量が、好ましくは前記より微細なフィラーの質量よりも大きい、前記〔１〕〜〔１１〕のいずれか１項に記載の紙。
〔１３〕前記より微細なフィラーの乾燥質量が、前記プレコート層の全乾燥質量の３％〜５８％である、前記〔１〕〜〔１２〕のいずれか１項に記載の紙。
〔１４〕乾燥質量で表された前記フィラーの合計に対する、乾燥質量で表された前記板状フィラーの比率が、１０％〜９０％、好ましくは４０％〜９０％及びより一層好ましくは６０％〜９０％である、前記〔１〕〜〔１３〕のいずれか１項に記載の紙。
〔１５〕前記バインダが、２５℃以下及びより好ましくは１０℃未満の、ガラス転移温度Ｔｇを有する、前記〔１〕〜〔１４〕のいずれか１項に記載の紙。
〔１６〕前記バインダが、スチレン-ブタジエン、スチレン-アクリル、アクリル、ブチルアクリレート、ブチルアクリレート/スチレン/アクリロニトリルの化学的性質を有するラテックス、及びこれらの混合物から選択される、前記〔１〕〜〔１５〕のいずれか１項に記載の紙。
〔１７〕前記バインダが、スチレン-ブタジエンの化学的性質を有するラテックスから選択される、前記〔１〕〜〔１６〕のいずれか１項に記載の紙。
〔１８〕前記バインダが、ラテックス形態で導入されている、前記〔１〕〜〔１７〕のいずれか１項に記載の紙。
〔１９〕前記プレコート層において、乾燥時のフィラーの質量（１００部）に対して、乾燥時に少なくとも１５部の、及び好ましくは２５部を超える、一層良好には３０部のバインダを含む、前記〔１〕〜〔１８〕のいずれか１項に記載の紙。
〔２０〕前記バインダが、前記被覆層には存在しない化学的性質を有するポリマーを含む、前記〔１〕〜〔１９〕のいずれか１項に記載の紙。
〔２１〕前記被覆層が、実質的にフィラーを含まない、前記〔１〕〜〔２０〕のいずれか１項に記載の紙。
〔２２〕前記被覆層が、前記プレコート層を覆う唯一の層である、前記〔１〕〜〔２１〕のいずれか１項に記載の紙。
〔２３〕前記被覆層が、ＰＶｄＣをベースとするコポリマー又はスチレン-アクリルをベースとするコポリマー及びこれらの混合物から選択される１種以上のポリマーを含む、前記〔１〕〜〔２２〕のいずれか１項に記載の紙。
〔２４〕前記プレコート層の量が、乾燥質量で１２ｇ／ｍ2以下である、前記〔１〕〜〔２３〕のいずれか1項に記載の紙。
〔２５〕前記基材の、前記プレコート層及び前記被覆層を有する面に対向する面上に、印刷層を含む、前記〔１〕〜〔２４〕のいずれか１項に記載の紙。
〔２６〕前記基材が、その対向する面上に、２つの同一のプレコート層を有する、前記〔１〕〜〔２５〕のいずれか１項に記載の紙。
〔２７〕前記基材が、その対向する面上に、異なる性質を有する２つのプレコート層を有する、前記〔１〕〜〔２５〕のいずれか１項に記載の紙。
〔２８〕細孔充填組成物が、前記基材に適用されており、且つ前記プレコート層が、前記細孔充填組成物に適用されており、前記細孔充填組成物が、好ましくはサイズプレス又はフィルムプレスにより適用されている、前記〔１〕〜〔２７〕のいずれか１項に記載の紙。
〔２９〕前記繊維基材の坪量が、２５〜１８０ｇ／ｍ2である、前記〔１〕〜〔２８〕のいずれか１項に記載の紙。
〔３０〕前記紙が、封止を０．３ＭＰａ（３ｂａｒ）で０．５秒に亘ってホットクランプによって行う場合に、特に９０℃を発端とする、ヒートシール性である、前記〔１〕〜〔２９〕のいずれか1項に記載の紙。
〔３１〕前記紙の最終的な坪量が、４５〜２００ｇ／ｍ2である、前記〔１〕〜〔３０〕のいずれか１項に記載の紙。
〔３２〕前記〔１〕〜〔３１〕のいずれか１項に記載の紙の製造に適したプレコート処理紙であって、３８℃及び９０％相対湿度においてＡＳＴＭ Ｆ１２４９基準に従う、最大で１５０ｇ／ｍ2／２４時及び好ましくは１００ｇ／ｍ2／２４時未満の水蒸気透過率を有する、プレコート処理紙。
〔３３〕カレンダー掛けされていない、前記〔３２〕に記載のプレコート処理紙。
〔３４〕前記〔１〕〜〔３３〕のいずれか１項に記載の紙を含む、包装材料。
〔３５〕前記紙が、それ自体に対してヒートシールされている、前記〔３４〕に記載の包装材料。
〔３６〕食品製品を含む、前記〔３４〕及び〔３５〕のいずれか１項に記載の包装材料。
〔３７〕前記〔１〕〜〔３３〕のいずれか１項に記載の紙の製造方法であって、組成物が、繊維基材に適用され、前記組成物が、ラテックス形態のバインダと、少なくとも１５の形状因子を有する板状フィラー及びより微細なフィラーの混合物の分散体とを含み、前記より微細なフィラーの粒子の寸法が、８０質量％に対して、２μｍ未満である、方法。